(57)【要約】【課題】非晶性オレフィン系樹脂組成物、熱可塑性飽和ノルボルネン系樹脂組成物からなる成形品であって、光学欠点をプロセスから大幅に低減し、光学的に均質で透明性に優れた、光学欠点の少ない光学フィルムや光学フィルム等の成形品およびその製造方法を提供する。【解決手段】押出機中で非晶性オレフィン系樹脂組成物を溶融混練した溶融混練物を押出成形する成形品の製造方法であって、前記非晶性オレフィン系樹脂組成物または熱可塑性飽和ノルボルネン系樹脂組成物をセルフワイピング機能を有する噛み合い型２軸押出機を用いて剪断速度３０（sec-1）以上で溶融混練することを特徴としている。【選択図】      なし【特許請求の範囲】
【請求項１】
押出機中で非晶性オレフィン系樹脂組成物を溶融混練した溶融混練物を押出成形する成形体の製造方法であって、前記非晶性オレフィン系樹脂組成物を噛み合い型２軸押出機を用いて剪断速度３０（sec-1）以上で溶融混練することを特徴とする成形体の製造方法。
【請求項２】
噛み合い型２軸押出機のスクリューの混練箇所に２枚以上のニーディングディスクを使用することを特徴とする請求項１に記載の成形体の製造方法。
【請求項３】
非晶性オレフィン系樹脂が、飽和ノルボルネン系樹脂またはオレフィン−マレイミド系樹脂である請求項１または請求項２に記載の成形体の製造方法。
【請求項４】
成形体が、光学シートまたは光学フィルムである請求項１〜３のいずれかに記載の成形体の製造方法。
【発明の詳細な説明】
【技術分野】
【０００１】
本発明は、非晶性オレフィン系樹脂組成物からなる成形体の製造方法であり、主として液晶表示装置における偏光板に用いる偏光子保護フィルムや位相差フィルムなどの光学フィルムあるいは光学シートの製造方法に関する。
【背景技術】
【０００２】
非晶性オレフィン系樹脂組成物は、光学特性、透明性、耐湿性、耐熱性、電気特性に優れ、かつ光弾性係数が小さいため、光学部品、自動車部品、電気・電子部品、建材などに使用するフィルムやシートなどへの応用が検討されている。とりわけ、卓上電子計算機、電子時計、パソコン、ワープロ、液晶テレビ、自動車や機械類の計器類等の液晶表示装置における偏光板に用いる偏光板保護フィルム（偏光子保護フィルム）や位相差フィルムなどの光学フィルムとしての応用が提案されている。
【０００３】
ところで、この種の光学フィルムは、通常、溶液流延法および溶融押出法により製造されるが、従来の溶液流延法あるいは溶融押出法を用いた光学フィルムの製造方法では、以下に述べるような問題がある。
【０００４】
すなわち、溶液流延法では、非晶性オレフィン系樹脂としての熱可塑性飽和ノルボルネン系樹脂の溶剤としてキシレンやエチルベンゼンなどの芳香族系溶剤やシクロヘキサンなどの脂環式系溶剤が使用される。しかし、このような溶剤を使用する場合、溶剤の回収装置が必要で、また火災予防や作業環境に細心の注意が必要となり、それだけ製造コストが高くなる。しかも、得られる光学フィルムに僅かに溶剤が残留することが多く、使用中にこの残留溶剤による光学製品への悪影響が生ずる。
【０００５】
これに対して、溶融押出法の場合、溶剤を使用しないので、上記の溶液流延法における問題が生じないという利点がある。しかし、熱可塑性飽和ノルボルネン系樹脂やオレフィン−マレイミド経樹脂に代表される非晶性オレフィン系樹脂組成物の場合、通常の溶融押出法により製造するとゲルが発生しやすく、このゲルが成形品の外観を阻害する。特に、光学フィルムにおいては、このゲルが、位相差ムラ、透明性阻害、光学欠点の問題を起こすが、光学フィルムに要求される品質が年々高まっていることもあり、ゲルの発生を極力抑えることができる製造方法が望まれている。
【０００６】
一方、樹脂成形全般において、このようなゲルの発生や、外観上の欠点を防止する方法として、ブレーカー部のフィルターや、ポリマーフィルターなどを使用して押出成形する手法が提案されているが、これだけではゲルを低減することは出来ず、また、逆にポリマーフィルター等の容量が大きくなるにつれて、樹脂滞留時間が長くなることによりゲルの発生を促進する場合もあり、成形体の外観要求品質を満たせなかった。
【０００７】
また、フィルムの製造に一般的な単軸押出機を使用して、スクリューにミキシングゾーンを追加し、混練を強化する手法が提案されているが、単軸押出機ではスクリューに滞留箇所が多いため滞留時間、樹脂温度にバラツキがあり、また、セルフクリーニング性もないために、ゲルの発生を促進する場合があった。さらにスクリューを高剪断にすると、剪断発熱により樹脂温度が急激に上昇し、ゲルの発生を促進する場合があった。
【０００８】
ところで、非晶性オレフィン系樹脂組成物としての熱可塑性飽和ノルボルネン系樹脂組成物において外観上の欠点を低減する方法として、溶融押出法によりベースフィルムを作製した後、同一樹脂の塗工液をベースフィルムに塗工する方法が提案されている（特許文
献１参照）。
【特許文献１】特開2002-98830号公報
【発明の開示】
【発明が解決しようとする課題】
【０００９】
しかしながら、上記特許文献１に開示された方法によれば、外観上欠点の大きなもの（５０ミクロン以上のもの）は多少低減されるが、ゲル等の小さなもの（１０〜５０ミクロンのもの）は低減されない。また、押出、塗工の２工程があるために、作業効率が極度に悪く、製造コストも今まで以上に高くなる。
【００１０】
本発明は、上記の問題を解決するものであり、その目的とするところは、非晶性オレフィン系樹脂組成物であって、光学欠点をプロセスから大幅に低減し、光学的に均質で透明性に優れた、光学欠点の少ない光学フィルムや光学フィルム等の成形品の製造方法を提供することにある。
【課題を解決するための手段】
【００１１】
上記課題を解決するため、本発明者は、溶融押出法によって製造する際に、ゲルの発生を抑制あるいは低減の可能性のある、押出機の種類、樹脂温度、樹脂滞留時間、剪断速度、押出量、スクリューの回転数、スクリューの形状、スクリュー間距離、スクリュー径、スクリューの溝深さ、スクリューの長さ等の項目に着目して種々検討した。そして、これらの項目のうち、噛み合い型同方向又は異方向回転２軸押出機を用いるとともに、スクリューの形状、スクリューの回転数等を調整することによって、剪断速度をコントロールすれば、ゲルの発生を低減できることがわかり、本発明を完成するに到った。
【００１２】
すなわち、本発明にかかる成形体の製造方法は、押出機中で非晶性オレフィン系樹脂組成物を溶融混練した溶融混練物を押出成形する成形品の製造方法であって、前記非晶性オレフィン系樹脂組成物を噛み合い型２軸押出機を用いて剪断速度３０（sec-1）以上で溶
融混練することを特徴としている。
【００１３】
本発明の製造方法で成形される成形体としては、特に限定されないが、光学フィルムあるいは光学シートに好適である。
【００１４】
本発明において、非晶性オレフィン系樹脂組成物とは、非晶性オレフィン系樹脂単独およびこの単独樹脂に各種添加剤を含有する配合樹脂の両方を意味する。非晶性オレフィン系樹脂としては、特に限定されないが、たとえば、熱可塑性飽和ノルボルネン系樹脂、オレフィン−マレイミド系樹脂が挙げられる。
【００１５】
また、上記オレフィン−マレイミド系樹脂としては、下記式（１）で示される構成成分（１）と下記式（２）で示される構成成分（２）からなるマレイミド・オレフィン共重合体が挙げられ、例えば、マレイミド類とオレフィン類とのラジカル共重合反応により得ることができる。
【００１６】
【化１】
2006142715.tif 000002
【００１７】
【化２】
2006142715.tif 000003
上記構成成分（１）を与える化合物としては、マレイミド、Ｎ−メチルマレイミド、Ｎ−エチルマレイミド、Ｎ−ｎ−プロピルマレイミド、Ｎ−ｉ−プロピルマレイミド、Ｎ−ｎ−ブチルマレイミド、Ｎ−ｉ−ブチルマレイミド、Ｎ−ｓ−ブチルマレイミド、Ｎ−ｔ−ブチルマレイミド、Ｎ−ｎ−ペンチルマレイミド、Ｎ−ｎ−ヘキシルマレイミド等のマレイミド類が例示され、耐熱性、機械特性、及び透明性の点から特にＮ−メチルマレイミドが好ましい。さらに、これら化合物は１種または２種以上組み合わせて用いることができる。
【００１８】
上記構成成分（２）を与える化合物としては、イソブテン、２−メチル−１−ブテン、２−メチル−１−ペンテン、２−メチル−１−ヘキセン等のオレフィン類が例示でき、このうち耐熱性、機械特性、及び透明性の点から特にイソブテンが好ましい。また、これら化合物は１種または２種以上組み合わせて用いることができる。構成成分（１）の含有量は、共重合体全体の４０〜６０モル％が好ましく、４５〜５５モル％がより好ましい。
【００１９】
これらモノマーの重合は公知の重合方法、例えば塊状重合法、溶液重合法、懸濁重合法、又は乳化重合法のいずれもが採用可能である。得られるフィルムの透明性、色調の点から特に沈殿重合法が好ましい。
【００２０】
上述のマレイミド−オレフィン共重合体は、無水マレイン酸とオレフィン類との共重合により得られる樹脂をアンモニア、アルキルアミンを用いて、後アミド化することによっ
ても得ることができる。
【００２１】
熱可塑性飽和ノルボルネン系樹脂は、ノルボルネン系重合体の水素添加物またはノルボルネン系共重合体の水素添加物からなる。なお、ノルボルネン系重合体としては、特に限定されないが、下記の一般式（３）で表わされる少なくとも１種のノルボルネン系単量体を重合してなるものが好適に用いられる。また、上記ノルボルネン系共重合体としては、特に限定されないが、下記の一般式（３）で表わされる少なくとも１種のノルボルネン系単量体とこれと共重合可能な共重合性単量体とを共重合してなるものが好適に用いられる。
【００２２】
【化３】
2006142715.tif 000004
（式中、Ａ、Ｂは水素原子または炭素数１〜１０の炭化水素基を表し、Ｘ、Ｙは水素原子、ハロゲン原子または有機基を表し、ｎは０または１を表す。）
【００２３】
上記一般式（３）で表わされるノルボルネン系単量体としては、特に限定されず、例えば、８−カルボキシメチルテトラシクロ〔４．４．０．１2.5．１7.10〕−３−ドデセン
、８−メチル−８−カルボキシメチルテトラシクロ〔４．４．０．１2.5．１7.10〕−３
−ドデセン、５−カルボキシメチル−ビシクロ〔２．２．１〕−２−ヘプテン等の官能基を有するもの；シクロペンテン、シクロオクテン、１，５−シクロオクタジエン、１，５，９−シクロドデカトリエン等のシクロオレフィン類；ビシクロ〔２．２．１〕−２−ヘプテン、トリシクロ〔５．２．１．０2.6〕−８−デセン、トリシクロ〔５．２．１．０2.6〕−３−デセン、トリシクロ〔６．２．１．０1.8〕−９−ウンデセン、トリシクロ〔
６．２．１．０1.8〕−４−ウンデセン、テトラシクロ〔４．４．０．１2.5．１7.10〕−３−ドデセン、ペンタシクロ〔６．５．１．１3.6．０2.7０9.13〕−４−ペンタデセン、ペンタシクロ〔６．６．１．１3.6．０2.7．０9.14〕−４−ヘキサデセン、ペンタシクロ〔６．５．１．１3.6．０2.7．０9.13〕−１１−ペンタデセン、ジシクロペンタジエン、ペンタシクロ〔６．５．１．１3.6．０2.7．０9.13〕−ペンタデカ−４，１１−ジエン等のポリシクロアルケン等が好適である。なかでも、上記一般式（３）においてｎが１であるテトラシクロドデセン誘導体が、ガラス転移温度の高い重合体が得られる点で好適である。これらのノルボルネン系単量体は単独で用いてもよいし、２種以上を併用してもよい。
【００２４】
また、上記ノルボルネン系単量体と共重合可能な共重合性単量体としては、特に限定されず、例えば、ノルボルネン骨格を有しない環状オレフィン系単量体，α−オレフィンなどが挙げられる。
【００２５】
上記ノルボルネン骨格を有しない環状オレフィン系単量体としては、特に限定されないが、例えば、シクロオクタジエン、シクロオクテン、シクロヘキセン、シクロドデセン、シクロドデカトリエン等が挙げられる。
【００２６】
上記α−オレフィンとしては、特に限定されないが、例えば、エチレン、プロピレン、１−ブテン等が挙げられ、特に、エチレン等のα−オレフィンを用いると、樹脂の脆さが改善される。
【００２７】
上記一般式（３）で表わされるノルボルネン系単量体を重合する方法あるいは上記一般式（３）で表されるノルボルネン系単量体とこれと共重合可能な共重合性単量体とを共重合する方法としては、特に限定されず、例えば、トリエチルアルミニウム、トリイソブチルアルミニウム、六塩化タングステン、四塩化チタン等の重合触媒を用いて、開環メタセシス重合、付加重合等の従来公知の方法を採用することができ、通常、圧力０．１〜２０ＭＰａ、温度０〜２５０℃の条件で溶液重合法で行われる。
【００２８】
上記ノルボルネン系重合体またはノルボルネン系共重合体に水素添加する方法としては、特に限定されず、例えば、ウィルキンソン錯体、酢酸コバルト／トリエチルアルミニウム、ニッケルアセチルアセテート／トリイソブチルアルミニウム、パラジウム−アルミナ、パラジウム−カーボン、ルテニウム錯体、ルテニウム−カーボン、ニッケル−珪藻土等の従来公知の触媒を用いる方法等が挙げられる。また、重合の際にルテニウムアルキリデン錯体、ルテニウムビニリデン錯体、ルテニウムフィッシャーカルベン錯体等のメタセシス重合性を示す錯体を用いることもできる。メタセシス重合性を示す錯体を用いる場合には、水素添加触媒を加えることなく水素加圧によって水素化がなされ、重合と水素化のステップを連続で行うことができる。
【００２９】
上記の水素添加は、触媒の種類により均一系または不均一系で、通常、０．１〜２０ＭＰａの水素圧下、０〜２５０℃の条件で行われる。
【００３０】
上記熱可塑性飽和ノルボルネン系樹脂の水素添加率（1Ｈ−ＮＭＲ法により測定）は５
０％以上が好ましく、７０％以上であることがより好ましく、８０％以上が特に好ましい。水素添加率が５０％未満であると、得られる光学フィルムの耐光性や耐熱劣化性が劣る恐れがある。
【００３１】
上記熱可塑性飽和ノルボルネン系樹脂の分子量は、ポリスチレン換算による数平均分子量（ＧＰＣ（ゲルパーエミッションクロマトグラフィ）法により測定）で、１万〜１０万であることが好ましい。すなわち、数平均分子量が１万未満であると、得られる光学フィルムの機械的強度が不足することがあり、逆に１０万を超えると、溶融押出成形性が著しく低下することがある。より好ましくは１．５万〜７万である。なお、溶融押出成形性などの他の要件を満たす範囲で、できるだけ高い分子量の熱可塑性飽和ノルボルネン系樹脂を用いることが好ましい。
【００３２】
上記熱可塑性飽和ノルボルネン系樹脂のガラス転移温度（ＤＳＣ（示差走査熱量計）による測定）は、７０〜１８０℃であることが好ましい。すなわち、ガラス転移温度が７０℃未満であると、得られる光学フィルムの耐熱性が劣ることがあり、１８０℃を超えると成形が困難になることがある。
【００３３】
また、上述のような条件に当てはまる熱可塑性飽和ノルボルネン系樹脂として、例えば、日本ゼオン社製の商品名「ＺＥＯＮＯＲ」、「ＺＥＯＮＥＸ」、日立化成社製の商品名「ＯＰＴＯＲＥＺ」、ＪＳＲ社製の商品名「ＡＲＴＯＮ」、チコナ社製の商品名「ＴＯＰ
ＡＳ」などの市販されているものを用いることができる。
【００３４】
本発明に用いられる非晶性オレフィン系樹脂組成物には、本発明の目的を阻害しない範囲で必要に応じて、２，６−ジ−ｔ−ブチル−４−メチルフェノール、２−（１−メチルシクロヘキシル）−４，６，ジメチルフェノール、２，２−メチレン−ビス−（４−エチル−６−ｔ−ブチルフェノール）、トリス（ジ−ノニルフェニルホスファイト）などの酸化防止剤；ｐ−ｔ−ブチルフェニルサリシレート、２，２'−ジヒドロキシ−４−メトキ
シ−ベンゾフェノン、２−（２'−ジヒドロキシ−４'−ｍ−オクトキシフェニル）ベンゾトリアゾール等の紫外線吸収剤；パラフィンフェノス、硬化油などの滑剤；ステアロアジトプロピルジメチル−β−ヒドロキシエチルアンモニウムトレート等の帯電防止剤などを含有してもよい。これらの添加剤の種類および量は、本発明の効果を損なわない範囲であれば特に限定されない。
【００３５】
本発明により得られる成形体の厚さは、特に限定されないが、例えば、成形体が偏光子保護フィルム等の光学フィルムである場合、平均膜厚が１００μｍ以下であることが好ましく、より好ましくは５０μｍ以下である。すなわち、平均膜厚５０μｍ以下では、コストを大幅に削減することができ、得られた光学フィルムを液晶表示装置に用いた場合に薄型化が実現できるなど極めて価値が高い。平均膜厚の下限は特に限定されないが、偏光子保護フィルム等の光学フィルムとして用いるための機械的強度を考えれば、好ましくは平均膜厚が２０μｍ以上、より好ましくは２５μｍ以上である。
【００３６】
上記非晶性オレフィン系樹脂組成物を調製する方法としては、特に限定されず、例えば、(共)重合工程の最終段階で得られる(共)重合体の溶液を、凝固法または直接乾燥法により溶剤を除去してパウダーとする方法；このパウダーを一軸混練機、ミキサー、二軸混練機等を用いて、熱可塑性飽和ノルボルネン系樹脂のガラス転移温度よりも５０〜１５０℃高い温度で溶融混練してペレットとする方法、超臨界条件下で混練する方法などが挙げられる。
【００３７】
本発明の成形体の製造方法において、噛み合い型２軸押出機としては、噛み合い型でああれば、従来から公知のものが使用でき、同方向回転型でも、異方向回転型でも構わない。
【００３８】
また、得ようとする成形体が光学フィルムあるいは光学シートである場合、押出機は、シリンダが耐触、耐摩耗鋼で製造されていることが好ましく、また、剪断速度を上昇させるために、押出機内のスクリュー回転数を上昇させやすい高トルク、高回転仕様の押出機が好ましい。さらに、成形時に、樹脂中の水分、未反応のモノマー、触媒残渣、溶剤、その他添加剤に由来する揮発成分を排除するためのベント孔が取り付けてある方が好ましい。ベント孔は、押出スクリューの先端部に近いシリンダに設けるほうがよく、押出機内の樹脂組成物が完全に溶融混練された状態で、押出スクリューの先端部の充満ゾーンの手前に位置するのが好ましい。
【００３９】
本発明において、２軸押出機内で非晶性オレフィン系樹脂組成物が受ける剪断速度が３０（sec-1）以上であれば、特に限定されないが、ゲルを低減するには該剪断速度は１０
０〜１０００（sec-1）が最も好ましい。
【００４０】
本発明における剪断速度γは以下の式（４）で求められる。
【００４１】
γ＝π・Ｄ・Ｎｓ／６０Ｈ      ・・・式(４)
（γ：剪断速度(sec-1)、Ｄ：シリンダ内径（mm）、Ｎｓ：スクリュー回転数（min-1）、
Ｈ：スクリュー溝深さ（mm））
すなわち、この式(４)からもわかるように、(シリンダ内径／スクリューの溝深さ)が大きい、又は、スクリュー回転数が大きいほうが剪断速度は上昇する。
【００４２】
シリンダの内径（スクリューの外径）は、特に限定されないが、例えば、光学用途向けの場合、大きい押出機である必要はなく、１５０mm以下が好ましく、さらには、生産性も含めると２０mmから９０mmの範囲であることが好ましい。
【００４３】
これに伴うスクリューの溝深さは特に限定されないが、シリンダの内径に対して５〜３０％の長さの範囲が好ましく、さらには、１０〜２５％の長さの範囲が好ましい。スクリューの回転数も特に限定されないが、高回転時に剪断速度が大きくなるために、本発明の効果が大きくなるので２０回転／分以上が好ましい。２軸同方向押出機では、さらに１００回転／分以上が好ましく、さらには１５０回転／分以上が最も好ましい。また、スクリューの回転数を上昇させすぎると、剪断発熱により樹脂温度が急激に上昇することによるゲルが増加するために、樹脂温度には気をつけて成形しなければならない。スクリュー回転数の上限は、スクリューの構成にもよるため、特に限定されないが、スクリューの回転数の上限は２０００回転／分以下が好ましく、さらには、１０００回転／分以下が好ましい。
【００４４】
スクリューの長さ（シリンダの長さ）も特に限定されないが、Ｌ／Ｄ（スクリューの長さ／スクリューの径）は５〜１００が好ましく、２軸同方向押出機では、Ｌ／Ｄが２０〜８０がより好ましく、３０〜７０が最も好ましい。すなわち、スクリュー長さが短い場合は、樹脂の溶融と剪断をするゾーンが少ないため、ゲル低減の効果が無く、スクリュー長さが長い場合は、押出量にもよるが、樹脂滞留時間が長くなることによるゲル増加を招く恐れがある。
【００４５】
２軸のスクリュー間の距離は、特に限定されないが、スクリュー間距離をスクリューの径Ｄの比にて表すと、０．００１Ｄ〜０．１Ｄが好ましく、０．０１Ｄ〜０．０５Ｄが最も好ましい。すなわち、スクリュー間距離が短い場合は、剪断発熱により樹脂温度が急激に上昇することによるゲル増加を招き、スクリュー間距離が長い場合は、剪断が効きにくく、ゲルの低減効果が不十分となる恐れがある。
【００４６】
押出量については、特に限定されないが、光学樹脂を使用しての押出製品の特性上（原料コスト高、要求品質高）、１０kg/h〜５００kg/hが好ましい。
【００４７】
なお、押出機は、樹脂滞留時間に影響を与えるため、生産押出量にあったスケールの押出機を選択することは重要である。
【００４８】
２軸押出機のスクリュー構成は、特に限定されないが、スクリュー構成によって、樹脂滞留時間、比エネルギー（kWh/kg）や、樹脂温度にも影響があるので、スクリューの混練箇所に２枚以上のニーディングディスクを使用するほうが好ましい。ここで言うニーディングディスクの形状は、特に限定されないが、形状は順方向、直交方向、逆方向のニーディングディスク等があり、それぞれに切り欠き部があっても良い。位相についても特に限定されないが、３０度、４５度、９０度が好ましい。枚数についても、２枚以上であれば特に限定されないが、３枚、５枚、７枚が好ましい。長さについても特に限定されないが、０．２５Ｄ〜２Ｄが好ましい。また、ゲル低減効果を付与できれば、ニーディングディスクに代えて、ローター形状のものやシールリング、逆のフルフライトスクリュー等を用いるようにしても構わない。
【００４９】
成形体が光学フィルムあるいは光学シートである場合、光学フィルムあるいは光学シー
トは、２軸押出機内で溶融状態とされた樹脂が、２軸押出機の先端に付設されたＴダイからフィルム状に溶融状態で押出され、冷却ロールにより引き取られながら冷却固化されて得られるが、Ｔダイ出口から冷却ロールまでの接点間の距離、即ち、エアーギャップは、１００ｍｍ以下であることが好ましい。すなわち、エアーギャップが１００ｍｍ以下であると、フィルムあるいはシートを成形中に外部の影響を受けにくく、厚さや光学的性能が均一なフィルムを得ることができる。
【００５０】
さらに、溶融押出されたフィルムを冷却ロールに接触させる際に、接点から下流側で、フィルムを冷却ロールに対して押圧することが好ましい。すなわち、押圧によりフィルムの温度変化が均一となるため、光軸ずれを防止でき、均一な厚さのフィルムが得られる。
【００５１】
フィルムを冷却ロールに押圧する方法としては、特に限定されず、例えば、エアーナイフ、エアーチャンバー、タッチロール等の方法が挙げられる。このとき、幅方向の温度、圧力が均一であることがより好ましい。
【００５２】
上記冷却ロールは、表面粗さ（Ｒｙ）が０．５μｍ以下であることが好ましい。すなわち、冷却ロールの表面粗さ（Ｒｙ）が０．５μｍを超えると、熱可塑性飽和ノルボルネン系樹脂組成物の平滑性を保てず、得られるフィルムの透明性が劣ることがある。より好ましくは０．３μｍ以下である。なお、上記表面粗さ（Ｒｙ）は、ＪＩＳ  Ｂ  ０６０１に準拠して測定される値である。
【発明の効果】
【００５３】
以上のように、本発明にかかる成形体の製造方法は、押出機中で非晶性オレフィン系樹脂組成物を溶融混練した溶融混練物を押出成形する成形体の製造方法であって、前記非晶性オレフィン系樹脂組成物を噛み合い型２軸押出機を用いて剪断速度３０（sec-1）以上
で溶融混練するようにしたので、２軸押出機内で発生したゲルをスクリューの剪断力によって破砕し、従来の押出成形の問題であったゲルの発生を低減することができる。しかも、溶融押出成形の過程で、２軸押出機特有のセルフワイピング機能により樹脂滞留が少ないこと、樹脂温度分布にバラツキが少ないことにより、高温や、長時間に樹脂がさらされないことになる。
【００５４】
したがって、従来の対処法であったポリマーフィルター等のフィルターの容量を小さくすることが可能となり、樹脂滞留時間を抑制可能とすることができるとともに、ゲルの発生を極端に低減することができることにより、光学フィルムを生産する際に、ゲル起因の光学欠点を低減し、厚さやヘイズ値などの光学的性能が均質な透明性に優れた光学フィルムを得ることができるという顕著な効果を奏する。そして、本発明により得られる光学フィルムは、液晶表示装置における偏光板に用いる偏光子保護フィルムや位相差フィルムとして好適に使用することができる。
【発明を実施するための最良の形態】
【００５５】
以下、本発明の具体的な実施例を挙げることにより、本発明をより詳細に説明する。なお、本発明はこれらの実施例に限定されるものではない。
【００５６】
（実施例１）
（１）使用原料について
熱可塑性飽和ノルボルネン系樹脂であるＺＥＯＮＯＲ１６００Ｒ（日本ゼオン社製）を使用した。
（２）熱可塑性飽和ノルボルネン系樹脂フィルムの製造
上記熱可塑性飽和ノルボルネン系樹脂を、Ｔダイを取り付けた噛み合い型２軸同方向押出機（プラスチック工学研究所社製噛み合い型２軸同方向押出機ＢＴＮ−４２、シリンダ
：内径４２ｍｍ、Ｌ／Ｄ＝４０、スクリュー：溝深さ７．２５ｍｍ、Ｌ／Ｄ＝１、位相が９０度ずつずれた５枚構成のニーディングディスクが２個使用されたもの）に供給し、シリンダ温度勾配２００〜２８０℃、スクリュー回転数が３５０ｒｐｍで溶融混合し、２７０℃に温調されたＴダイ（幅５００ｍｍ、スリット間隙０．５ｍｍ、コートハンガータイプ）に送り込んだ。引き続いて、Ｔダイから上記樹脂を溶融押出し、これをエアーチャンバーが取り付けられ、１２０℃に温度調整された冷却ロールに接触させることにより、厚さ４０μｍの光学フィルムを製造した。
【００５７】
なお、Ｔダイ出口から冷却ロールの接点に至る距離（エアーギャップ）は７０ｍｍとした。また、冷却ロールの接点直前のフィルム温度は１８０℃であった。
【００５８】
（実施例２）
スクリュー回転数を１０００ｒｐｍにしたこと以外は、実施例１と同様にして厚さ４０μｍの光学フィルムを製造した。
【００５９】
（実施例３）
ニーディングディスクを２個から１０個使用にしたこと以外は、実施例１と同様にして厚さ４０μｍの光学フィルムを製造した。
【００６０】
（実施例４）
ニーディングディスクを２個から２０個使用にしたこと以外は、実施例１と同様にして厚さ４０μｍの光学フィルムを製造した。
【００６１】
（実施例５）
スクリュー溝深さを４．２ｍｍにしたこと以外は、実施例１と同様にして厚さ４０μｍの光学フィルムを製造した。
【００６２】
（実施例６）
スクリュー溝深さを１０．５ｍｍにしたこと以外は、実施例１と同様にして厚さ４０μｍの光学フィルムを製造した。
【００６３】
（実施例７）
ニーディングディスクを２個から１個使用にしたこと以外は、実施例１と同様にして厚さ４０μｍの光学フィルムを製造した。
【００６４】
（比較例１）
スクリュー回転数を５０ｒｐｍにしたこと以外は、実施例１と同様にして厚さ４０μｍの光学フィルムを製造した。
【００６５】
（比較例２）
スクリュー溝深さを１３ｍｍにしたこと以外は、実施例１と同様にして厚さ４０μｍの光学フィルムを製造した。
【００６６】
（比較例３）
２軸押出機に代えて単軸押出機（ＧＭＥＮＧ社製、シリンダ内径５０ｍｍ、圧縮比２．８、メタリングゾーンの溝深さが３．１５ｍｍのフルフライトスクリュー）を用い、スクリュー回転数を３０ｒｐｍにしたこと以外は、実施例１と同様にして厚さ４０μｍの光学フィルムを製造した。
【００６７】
上記各実施例１〜７及び各比較例１〜３で得られた光学フィルムについて、熟練した評
価者による目視による光学欠点数の評価を行い、その結果を成形条件とともに表１に示した。
【００６８】
（光学欠点数）
一辺が２０ｃｍの正方形のフィルムにおいて１０ミクロン以上の欠点をカウントし、その数を２５倍し、１ｍ2換算した。また、それぞれ５枚サンプルを取得し、５カ所におい
て計測し、２５箇所の視野の平均を求めた。
【００６９】
【表１】
2006142715.tif 000005
上記表１から噛み合い型２軸押出機を用いるとともに、剪断速度３０（sec-1）以上で
押出成形を行えば、光学欠点が低減できること、また、実施例１〜６のようにスクリューの混練箇所に２枚以上のニーディングディスクを使用すれば、光学欠点数が３５以下のより光学フィルムとして良好なものを得られることがよくわかる。